СПОСОБ РЕГЕНЕРАЦИИ НИКЕЛЕВОГО КАТАЛИЗАТОРА
METHOD OF REGENERATING NICKEL CATALYST

Изобретение относится к регенерации катализатора для гидрогенизации углеводородов и может быть применено в нефтеперерабатывающей и нефтехимической промышленности.
Целью изобретения является восстановление высокой активности и увеличение срока службы отработанного никельсодержащего катализатора, состоящего из никеля Ренея и оксида алюминия, гидрирования непредельных углеводородов.
Наиболее близким к предлагаемому является способ регенерации отработанного никельсодержащего катализатора гидрирования непредельных углеводородов, отличающийся тем, что с целью восстановления активности катализатор при температуре 350-400°С и атмосферном давлении выдерживают в токе водородосодержащего газа в течение 1,0 ч (патент SU 3661798 А). В данном способе описывается возможность регенерации никельсодержащих катализаторов только на кремниевой основе.
Поставленная цель достигается тем, что восстановление отработанного никельсодержащего катализатора, состоящего из никеля Ренея и оксида алюминия, гидрирования непредельных углеводородов осуществляют в атмосфере водородсодержащего газа (содержание водорода в газе 30-60%) при температуре 350-400°C и атмосферном давлении в течение 0,5-1,0 ч.
Способ позволяет снизить себестоимость процесса за счет проведения регенерации отработанного катализатора в одну стадию и при атмосферном давлении. После регенерации по предлагаемому способу отработанный никельсодержащий катализатор, состоящий из никеля Ренея и оксида алюминия, состава, масс.%: никель Ренея 10-30, оксид алюминия 70-90, обладает высокой активностью в реакциях гидрирования непредельных углеводородов.
2
3
Пример 1. 1,5 г отработанного никельсодержащего катализатора, состоящего из никеля Ренея и оксида алюминия, состава масс.%: никель Ренея 10, AlO 90, помещают в реактор. Регенерацию проводят при температуре 350°C, атмосферном давлении, в токе водородсодержащего газа (содержание водорода в газе 30-60%) в течение 0,5-1,0 ч. Активность регенерированного катализатора 70%.
2
3
Пример 2. 1,5 г отработанного никельсодержащего катализатора, состоящего из никеля Ренея и оксида алюминия, состава масс.%: никель Ренея 30, AlO 70, помещают в реактор. Регенерацию проводят при температуре 350°C, атмосферном давлении, в токе водородсодержащего газа (содержание водорода в газе 30-60%) в течение 0,5-1,0 ч. Активность регенерированного катализатора 90%.
2
3
Пример 3. 1,5 г отработанного никельсодержащего катализатора, состоящего из никеля Ренея и оксида алюминия, состава масс.%: никель Ренея 10, AlO 90, помещают в реактор. Регенерацию проводят при температуре 400°C, атмосферном давлении, в токе водородсодержащего газа (содержание водорода в газе 30-60%) в течение 0,5-1,0 ч. Активность регенерированного катализатора 86%.
2
3
Пример 4. 3,0 г отработанного никельсодержащего катализатора, состоящего из никеля Ренея и оксида алюминия, состава масс.%: никель Ренея 10, AlO 70, помещают в реактор. Регенерацию проводят при температуре 400°C, атмосферном давлении, в токе водородсодержащего газа (содержание водорода в газе 30-60%) в течение 0,5-1,0 ч. Активность регенерированного катализатора 100%.
2
3
Пример 5. 3,0 г отработанного никельсодержащего катализатора, состоящего из никеля Ренея и оксида алюминия, состава масс.%: никель Ренея 30, AlO 70, помещают в реактор. Регенерацию проводят при температуре 350°C, атмосферном давлении, в токе водородсодержащего газа (содержание водорода в газе 30-60%) в течение 0,5-1,0 ч. Активность регенерированного катализатора 100%.